(57)【特許請求の範囲】
【請求項１】
時計用巻真の角柱部を含む概略形状を鍛造加工する鍛造工程と、
前記鍛造加工された前記時計用巻真に転造加工を施す転造工程とを有し、
前記鍛造工程では、前記転造工程において前記時計用巻真を保持するための大径部が形成され、
前記転造工程において、前記大径部を保持しながら前記大径部に対し一方の側に縮径加工を行い、前記一方の側の縮径加工終了後に、前記大径部に対し他方の側に縮径加工を行うことを特徴とする時計用巻真の製造方法。
【請求項２】
時計用巻真の角柱部を含む概略形状を鍛造加工する鍛造工程と、前記鍛造工程後に、前記時計用巻真に焼鈍を施す焼鈍工程と、
前記焼鈍工程後に、前記時計用巻真に転造加工を施す転造工程とを有し、
前記鍛造工程では、前記転造工程において前記時計用巻真を保持するための大径部が形成され、
前記転造工程において、前記大径部を保持しながら前記大径部に対し一方の側に縮径加工を行い、前記一方の側の縮径加工終了後に、前記大径部に対し他方の側に縮径加工を行うことを特徴とする時計用巻真の製造方法。
【請求項３】
請求項１または２において、前記一方の側はネジ部として縮径加工され、前記他方の側は溝部として縮径加工されることを特徴とする時計用巻真の製造方法。
【請求項４】
請求項１〜３にいずれかに記載の方法で製造された時計用巻真を用いたことを特徴とする時計。
【発明の詳細な説明】
【０００１】
【発明の属する技術分野】
本発明は軸状部品の製造方法に係り、特に、腕時計用の巻真を形成する場合に好適な製造技術に関する。
【０００２】
【従来の技術】
従来、腕時計用巻真を加工する場合には、先ず、金属製の棒材を旋削加工して溝部や径の異なる部分を形成し、次に、角柱形状の部分の加工を行うために平削り等の切削加工を行う。最後に転造加工等でねじ部を形成して、腕時計用巻真を完成させている。また、ねじ部の形成も旋削加工で行うことにより、転造加工を行わずに旋削と角柱部の切削との組合せで製造する場合もある。
【０００３】
【発明が解決しようとする課題】
上記従来の時計用巻真の製造方法では、複雑な軸形状を構成するために、旋削加工、平削加工及び転造加工の３工程、若しくは旋削加工及び平削加工の２工程が必要であり、特に複雑形状の切削加工を行う必要があるため、加工に時間がかかるとともに原材料の利用比率が低くなり、部品の量産や製造コストの低減が困難であるという問題があった。
【０００４】
そこで本発明は上記問題点を解決するものであり、その課題は、複数の塑性加工を組合わせることにより迅速かつ効率的な製造方法を実現することにある。
【０００５】
本発明の時計用巻真の製造方法は、時計用巻真の角柱部を含む概略形状を鍛造加工する鍛造工程と、前記鍛造加工された前記時計用巻真に転造加工を施す転造工程とを有し、前記転造工程において前記時計用巻真を保持するための大径部が形成され、前記転造工程において、前記大径部を保持しながら前記大径部に対し一方の側に縮径加工を行い、前記一方の側の縮径加工終了後に、前記大径部に対し他方の側に縮径加工を行うことを特徴とする。
【０００６】
【課題を解決するための手段】
また、本発明の時計用巻真の製造方法は、時計用巻真の角柱部を含む概略形状を鍛造加工する鍛造工程と、前記鍛造工程後に、前記時計用巻真に焼鈍を施す焼鈍工程と、前記焼鈍工程後に、前記時計用巻真に転造加工を施す転造工程とを有し、前記鍛造工程では、前記転造工程において前記時計用巻真を保持するための大径部が形成され、前記転造工程において、前記大径部を保持しながら前記大径部に対し一方の側に縮径加工を行い、前記一方の側の縮径加工終了後に、前記大径部に対し他方の側に縮径加工を行うことを特徴とする。
【０００７】
さらに、本発明の時計用巻真の製造方法は、前記一方の側はネジ部として縮径加工され、前記他方の側は溝部として縮径加工されることを特徴とする。
そして、これらの方法で製造された時計用巻真を時計に用いたことを特徴とする。
【０００８】
【発明の実施の形態】
次に、図面を参照して本発明に係る軸状部品の製造方法の実施例を説明する。本実施例の製造方法は、鍛造用の鋼材（ワイヤ等）を鍛造加工する鍛造工程と、鍛造加工された軸状部品を転造加工する転造工程とから概略構成される。図１は上記鍛造工程により形成された軸状部品（ａ）と、該軸状部品を元にして上記転造工程により完成された腕時計用巻真（ｂ）とを示すものである。
【０００９】
鍛造工程では、図２に示すように、例えば冷間鍛造により以下のように成形する。先ず、所定径のワイヤを所定長さに切断し、軸状体Ａを成形する。次に第１の型により軸状体Ａの一端にテーパ部Ｂを形成し、次に、第２の型によりテーパ面Ｃと小径部Ｄを形成する。更に、第３の型によりテーパ面Ｃと小径部Ｄの部分をさらに加工して小径端部１と角柱部２とを形成する。そして第４の型により平径部３、大径部４及びネジ下径部５とを形成すると、図１（ａ）に示される軸状部品が成形される。この鍛造加工においては、基本的には軸状体Ａの軸線方向に分割された一対の型により、軸状体Ａに対して該軸線方向に応力を加えて成形している。もちろん、鍛造加工の種々の形式によって、加える応力の方向を変えることもできる。
【００１０】
図１（ｂ）は転造工程を行った後の腕時計用巻真の形状を示す。小径部１１は上記小径端部１よりも若干外径を縮小した丸軸状の部分である。角柱部２は断面正方形に形成され、４つの平板面を備えている。拡径部１２は、角柱部２から円錐台状に拡径している。拡径部１２の隣には、腕時計内のオシドリを係合する溝部１３が形成されている。溝部１３の隣には軸状部品の大径部４がほぼそのままに残されている。その下には、外周面状にらせん溝を刻設して成るネジ部１５が形成されている。
【００１１】
図３は転造工程における型構造を示すものである。この転造工程においては、２枚の平ダイス２１，２２にそれぞれ腕時計用巻真の外周面形状に対応した形状の対向面２１ａ，２２ａを形成し、これら平ダイス２１と２２の間に図１（ａ）に示す軸状部品を配置して、平ダイス２１，２２を図中の紙面に垂直な方向へ相対的に移動させることにより、図３（ａ）に示す平ダイス間の間隙と同様の断面形状に軸状部品を加工するものである。
【００１２】
ここで、図３（ｂ）には、平ダイスの対向面２１ａ，２２ａの平面図を示す。対向面２１ａ，２２ａにはそれぞれ、図１に示すネジ部１５を形成するためのネジ山部２３、大径部４の形状を保持するための大径対応部２４、平径部３から溝部１３を形成するための絞込部２５、拡径部１２の形状を保持するための拡径対応部２６、角柱部２の形状を変えないための回避部２７、及び、小径端部１の径をさらに絞って小径部１１を形成するための小径対応部２８が形成されている。なお、上記絞込部２５及び小径対応部２８には、それぞれ該当部分の径を絞り込むための楔形の型形状部２５ａ，２８ａが形成されている。
【００１３】
以上のように本実施例によれば、一度、鍛造工程にて腕時計用巻真の概略形状を構成し、その後、転造工程にて正確な表面形状に成形することができるので、従来のように切削工程に十数秒かかっていた場合に比して、本実施例では６つの工程で鍛造する場合でも約１秒、転造工程でも１〜２秒程度しかかからず、大幅に製造時間、すなわち加工サイクルが短縮される。また原材料に関しても、従来は切削加工を行うために剛性の高い棒状材を用いる必要があるのに対し、本実施例では鍛造で概略形状を形成するので変形し易いワイヤ材を使用できるから、原材料の価格や取扱いの容易性により製造原価を大幅に低減することができる。
【００１４】
鍛造工程では、軸状部品の形状のうち転造工程では加工できない回転対象でない形状部分、例えば角柱部２を形成し、転造工程では、回転対象である形状部分ではあっても鍛造工程では加工できない凹凸形状部分、例えば溝部１３を形成することにより、複雑な形状を備えた軸状部品を本質的に２工程のみで製造することができる。
【００１５】
本実施例では、塑性加工用のステンレス鋼や低炭素鋼を原材料として用いることができ、鍛造工程及び転造工程の双方の加工に対して適応した材料を用いることができる。一方、従来は切削加工用のステンレス鋼や鉛入り炭素鋼等を用いる必要があり、必ずしも転造加工に適した材料ではないとともに、原材料の価格も高くなる。
【００１６】
本実施例では、鍛造工程と転造工程との間に焼鈍処理を行うこともできる。鍛造加工により加工硬化した鋼材等は、焼鈍により加工時の残留応力を解放させるとともに次段の転造工程に適した所定の硬度に調整される。この鍛造工程後の中間焼なまし工程は、転造による加工精度を向上させる。ここで、鍛造工程による成形と転造工程による成形とは、相互に関連付けて行われる。すなわち、鍛造加工された各部の形状寸法が転造工程における塑性変形により最終的な寸法に精度良く形成されるように、鍛造加工の型寸法と転造加工の型寸法とが決定される。この場合、焼鈍処理は、鍛造工程後の形状寸法と転造工程後の形状寸法との対応性を向上させる。
【００１７】
図４及び図５は、上記実施例とは異なる転造工程用の平ダイスを示したものである。図４に示す平ダイスは、腕時計用巻真の溝部１３を加工する期間と、小径部１１を加工する期間とを、異なる期間に設定したものである。ここで、絞込部２５’には楔型の型形状部２５’ａが、小径対応部２８’には楔型の型形状部２８’ａがそれぞれ形成されている。この平ダイスは、先に絞込部２５’において溝部１３を１／２ストロークで加工し、あとはその形状を維持する。一方、小径対応部２８’では、絞込部２５’での縮径加工が終了した後に、小径部１１を形成するための縮径加工が開始される。
【００１８】
図５に示す平ダイスは、絞込部２５’と小径対応部２８’においては図４に示したものと同様であるが、さらに、ネジ山部２３’において、１／２ストロークでネジ部１５の加工が完了するように構成されている。このように、転造加工中に異なる加工技術を組合せる場合には、加工範囲をずらすことにより、加工応力が分散されて、加工力の低減、加工時間の短縮及び加工精度の向上を図ることができる。
【００１９】
上記図５に示す平ダイスをさらに改良したものを図６に示す。この平ダイスにおいてはネジ山部２３”を約１／３ストロークで完了させるように形成し、ネジ山部２３”の加工期間と、絞込部２５”の加工期間と、縮径部２８”の加工期間とがそれぞれ重ならないように形成されている。この平ダイスによれば、ネジ山部２３”での加工が終了してから絞込部２５”で加工が行なわれ、さらに絞込部２５”での加工が終了してから小径部１１を形成するために縮径部２８”で加工が行われる。このように、各部の加工期間が相互に重ならないようにずらして行うことにより、さらに加工精度を向上させることができる。
【００２０】
なお、上記の各転造工程では、平ダイスにより加工する例を示したが、丸ダイス、プラネタリダイス等の種々の転造加工を適用させることができることは言うまでもない。
【００２１】
【発明の効果】
以上説明したように本発明によれば、鍛造工程により軸状部品の概略形状を構成し、転造工程により正確な形状を得るようにしたので、複雑な形状を迅速かつ低コストで加工することができる。
【００２２】
また、鍛造工程では回転対称でない形状部分の成形を完了し、転造工程では回転対称な凹凸形状部分を成形することによって、相互に成形不可能な加工部分を分担して形成することができるので、複雑形状のものでも容易に加工できるとともに、効率の良い迅速な成形を行うことができる。
【００２３】
さらに、鍛造工程と転造工程との間に焼鈍処理を行うことにより、軸状部品の残留応力を解放して材質の安定化を図ることができるとともに、鍛造工程における加工硬化を緩和して転造工程における加工性の向上を図ることができる。
【図面の簡単な説明】
【図１】本発明に係る軸状部品の製造方法の実施例において、加工する腕時計用巻真の鍛造工程後の形状（ａ）及び転造工程後の形状（ｂ）を示す斜視図である。
【図２】同実施例における鍛造加工時の軸状部品の形状変化を示す工程図である。
【図３】同実施例における転造加工時に使用する平ダイスの断面形状（ａ）及び平面形状（ｂ）を示す説明図である。
【図４】異なる実施例における転造加工時に使用する平ダイスの断面形状（ａ）及び平面形状（ｂ）を示す説明図である。
【図５】さらに異なる実施例における転造加工時に使用する平ダイスの断面形状（ａ）及び平面形状（ｂ）を示す説明図である。
【図６】別の異なる実施例における転造加工時に使用する平ダイスの断面形状（ａ）及び平面形状（ｂ）を示す説明図である。
【符号の説明】
１，１１  小径部
２  角柱部
３  平径部
４  大径部
５  ネジ下径部
１２  拡径部
１３  溝部
１５  ネジ部
２１，２２  平ダイス
２１ａ，２２ａ  対向面
【図１】
0003543771.tif 000002
【図２】
0003543771.tif 000003
【図３】
0003543771.tif 000004
【図４】
0003543771.tif 000005
【図５】
0003543771.tif 000006
【図６】
0003543771.tif 000007